(57)【要約】  レジスト剤を塗布した被焼成物を焼成する熱処理装置から発生する排ガスを浄化する触媒を提供すること。  ゼオライト粒子（成分１）と、貴金属を担持した無機酸化物粒子（成分２）とを、成分１：成分２の重量比で９０：１０〜１０：９０の割合で含有してなる、レジスト剤を塗布した熱処理炉排ガスの浄化用触媒。【特許請求の範囲】
【請求項１】
レジスト剤を塗布した被加熱部品を熱処理炉で熱処理する際に、レジスト剤から発生する揮発性有機化合物を分解する触媒であって、該触媒はゼオライト粒子（成分１）と、貴金属を担持した無機酸化物粒子（成分２）とを、成分１：成分２の重量比で９０：１０〜１０：９０の割合で含有してなる、熱処理炉排ガスの浄化用触媒。
【請求項２】
無機酸化物粒子が、Ａｌ２Ｏ３、ＴｉＯ２、ＺｒＯ２、ＣｅＯ２、ＣｅＯ２・ＺｒＯ２およびＳｉＯ２から選択される少なくとも１種である、請求項１に記載の熱処理炉排ガスの浄化用触媒。
【請求項３】
前記揮発性有機化合物が、被加熱部品の焼成工程で、レジスト剤から揮発または昇華する有機化合物である、請求項１又は２に記載の熱処理炉排ガスの浄化用触媒。
【請求項４】
レジスト剤を塗布した被加熱部品を熱処理炉内で熱処理する工程で発生する有機化合物を含む排ガスを、前記炉内または炉外に設置した請求項１〜３のいずれかに記載の触媒に接触させて、有機化合物を分解する工程を含む、熱処理炉排ガスの浄化方法。
【請求項５】
レジスト剤を塗布した被加熱部品を熱処理炉内で熱処理する工程と、熱処理によってレジスト剤から揮発または昇華した有機化合物を含む排ガスを、前記炉内または炉外に設置した請求項１〜３のいずれかに記載の触媒に接触させて、前記有機化合物を分解する工程を含む、熱処理炉排ガスの浄化方法。
【請求項６】
排ガスを触媒に２００〜３５０℃で接触させる、請求項５に記載の、熱処理炉排ガスの浄化方法。
【請求項７】
熱処理炉内または炉外に設置した請求項１〜３のいずれかに記載の触媒に、熱処理炉内で熱処理する工程で発生する有機化合物を含む排ガスを接触させて、有機化合物を分解する工程を含む、熱処理炉の汚染防止方法。
【請求項８】
排ガスを触媒に２００〜３５０℃で接触させる、請求項７に記載の、熱処理炉の汚染防止方法。
【請求項９】
レジスト剤を塗布した被加熱部品を熱処理炉内で熱処理する工程と、熱処理によってレジスト剤から揮発または昇華した有機化合物を含む排ガスを、前記炉内または炉外に設置した請求項１〜３のいずれかに記載の触媒に２００〜３５０℃で接触させて、前記有機化合物を分解する工程を含む、熱処理炉の汚染防止方法。
【発明の詳細な説明】
【技術分野】
【０００１】
本発明は、液晶デイスプレイ等に使用される基板に膜形成素材であるレジスト剤を塗布した部品（以下これを被焼成物という。）を熱処理装置で熱処理する際に、レジスト剤から発生する揮発性の有機化合物を含んだ排ガスを浄化するための触媒、同触媒を用いた排ガスの処理方法、および同触媒を用いた熱処理炉の汚染防止方法に関する。
【背景技術】
【０００２】
液晶ディスプレイ（ＬＣＤ）の製造において、ガラス基板の表面にブラックマトリックスを形成するために、感光性樹脂バインダー、熱硬化樹脂、溶剤等を含む膜形成素材（以下レジスト剤という。）が使用され、これがガラス基板に塗布された被焼成物を、熱処理装置（以下熱処理炉という。）に搬送して、炉内で所定の温度に加熱して、レジスト剤を乾燥し、ついで焼成処理（以下、これらを熱処理という。）が行われる。【０００３】
プラズマディスプレイ（ＰＤＰ）パネルの製造においても、同様に、電極や誘電体となる部分を形成するために、レジスト剤をガラス基板の表面に塗布（印刷）した被焼成物を、熱処理炉中で、所定の温度の熱風に晒して、熱処理される。このほかシリコン基板に半導体回路を形成する際にも、レジスト剤が使用され、焼成処理する工程が行われる。【０００４】
これら熱処理工程では、レジスト剤に含まれる溶剤、感光性あるいは熱硬化性樹脂バインダーなどの有機化合物が、蒸発あるいは昇華して、揮発性の有機化合物を含んだ気体（以下排ガスという。）が熱処理炉内に大量に発生する。この排ガスは、炉の開口部、隙間の近傍あるいは排ガス循環通路で冷却されると、排ガス中の有機化合物が凝固して、粒子状、タール状あるいはパーテイクルになって、熱処理炉内や排気系統を汚染あるいは閉塞させ、また炉外に漏出し、クリーンルームを汚染する等の問題があった。【０００５】
レジスト剤に含まれる有機化合物を例示すると以下のものがある；すなわち、バインダー成分としては、アクリル系樹脂、エポキシ系樹脂、シリコーン樹脂、ヒドロキシプロピルセルロース、ヒドロキシエチルセルロース、メチルセルロース、カルボキシメチルセルロースなどのセルロース誘導体或いはその変性物、アミド系樹脂、フェノール系樹脂、ポリスチレン系樹脂等が、またシリコン系バインダーとしては、ポリシラン、シロキサン系化合物、シリル系化合物、シラザン系化合物等が使用される。【０００６】
またレジスト剤に含まれる分散媒あるいは溶剤成分としては、イソプロピルアルコール、エチレングリコール、グリセリン、エチルセロソルブ、トルエン、キシレン、メチルエチルケトン、シクロヘキサノン、エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールプロピルエーテルアセテート、エチレングリコールモノメチルエーテル、エチレングリコールモノエチルエーテル、ジエチレングリコールモノメチルエーテル、ジエチレングリコールモノエチルエーテル、２−ヒドロキシプロピオン酸エチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−エトキシプロピオン酸エチル、３−メトキシプロピオン酸エチル、３−メトキシ−２−メチルプロピオン酸メチル、酢酸エチル、酢酸ブチル、乳酸エチル等が使用される。【０００７】
レジスト剤に含まれるこれらの１種または複数の有機化合物や、乾燥あるいは焼成温度に加熱することによって新たに生成した重合体が、熱処理炉内で揮発もしくは昇華し、結果として有機化合物が、炉内の空気中に含まれ、排ガスとなる。【０００８】
（従来の技術）
このため、上記熱処理炉の排ガスを浄化するために、酸化触媒で処理する技術が開発されている。すなわち酸化触媒として、コージライト等のセラミック製のハニカム構造体等に、Ｐｔ，Ｐｄ，Ａｇ２Ｏ、Ｃｏ３Ｏ４，ＣｕＯなどの触媒金属を担持した触媒（特許文献１、特許文献３、特許文献４、特許文献５、特許文献７）、Ｐｔ，Ｒｈ，Ｐｄ，Ａｌ２Ｏ３，ＣｅＯ２，ＮｉＯ等を活性成分とする触媒（特許文献６）、伝熱管の表面にＰｔ，Ｐｄ，Ａｇ２Ｏ等を担持した触媒（特許文献２）が報告されている。【０００９】
（従来技術の問題点）
しかしながら従来の酸化触媒は、レジスト剤中の溶剤が蒸発して発生した有機化合物をＣＯ２とＨ２Ｏに転化するが、より高温で行う熱処理、すなわち２００〜３００℃のような焼成温度において発生する有機化合物、すなわちバインダー樹脂が昇華した有機化合物に対しては、酸化分解作用は効果的に発揮されず、一酸化炭素（ＣＯ）やホルムアルデヒド、アセトアルデヒドなど部分酸化物の生成をもたらすため、触媒処理後の排ガスが刺激臭や悪臭を発生する場合があり、また触媒処理後の排ガス中には未分解の昇華成分が残存して、これが炉内の壁面や排気管内に付着し、炉を汚染させる問題が残る。また有機ケイ素系のバインダーを含むレジスト剤を使用すると、ケイ素含有有機化合物が排ガス中に揮発し、これが触媒毒となって、触媒の活性が短時間に低下するという問題がある。本出願人は先に、耐シリコン性に優れた有機化合物を含む排気ガス浄化触媒に関する発明を完成し、特許出願をした（特許文献８、特許文献９）。
【特許文献１】特開２００１−２４１８６２号公報
【特許文献２】特開２００２−２５７３１４号公報
【特許文献３】特開２００３−２１４７７２号公報
【特許文献４】特開２００４−３１６９８７号公報
【特許文献５】特開２００５−３７０２４号公報
【特許文献６】特開２００５−７１６３２号公報
【特許文献７】特開２００６−１７３５７号公報
【特許文献８】国際公開第０５／９４９９１号パンフレット
【特許文献９】特開２００６−３１４８６７号公報
【発明の開示】
【発明が解決しようとする課題】
【００１０】
（１）  したがって本発明の目的は、レジスト剤を塗布した被焼成物を焼成する熱処理炉内に発生する排ガスに含まれる有機化合物を酸化して、排ガスを浄化するための、新しい触媒を提供することにある。【００１１】
（２）  他の目的は、同触媒を用いた熱処理炉内の排ガスを浄化する方法を提供することにある。【００１２】
（３）  更に他の目的は、熱処理炉の汚れを防止する方法を提供することにある。
【課題を解決するための手段】
【００１３】
本発明者は、前記の問題を解決するための、新しい触媒を見出し、本発明を完成した。すなわち、本発明は、以下の発明１〜３の通りである。【００１４】
発明１は、レジスト剤を塗布した被加熱部品を熱処理炉で熱処理する際に、レジスト剤から発生する揮発性有機化合物を分解する触媒であって、該触媒はゼオライト粒子（成分１）と、貴金属を担持した無機酸化物粒子（成分２）とを、成分１：成分２の重量比で９０：１０〜１０：９０の割合で含有してなる、熱処理炉排ガスの浄化用触媒である。【００１５】
発明２は、レジスト剤を塗布した被加熱部品を熱処理炉内で熱処理する工程と、熱処理によってレジスト剤から揮発または昇華した有機化合物を含む排ガスを、前記炉内または炉外に設置した上記触媒に記載の触媒に接触させて、前記有機化合物を分解する工程を含む、熱処理炉排ガスの浄化方法である。【００１６】
発明３は、レジスト剤を塗布した被加熱部品を熱処理炉内で熱処理する工程と、熱処理によってレジスト剤から揮発または昇華した有機化合物を含む排ガスを、前記炉内または炉外に設置した上記触媒に記載の触媒に接触させて、前記有機化合物を分解する工程を含む、熱処理炉の汚染防止方法である。
【発明の効果】
【００１７】
本発明の触媒を用いることにより；
（１）  レジストを含む被処理物の熱処理炉から発生する排ガス中の有機化合物が、効果的に酸化され、未分解成分の残存をゼロまたは極小にでき、アルデヒドなど部分酸化物の生成が防止できるため、処理後の排ガスの臭気問題が解消されるとともに、
（２）  とりわけ２００℃以上の温度での熱処理、いわゆるポストキュアのための熱処理段階で発生する昇華性の有機化合物を効果的に酸化分解するため、タール状あるいはパーテイクルの付着による熱処理装置内の汚染や排気系統を閉塞などの問題が解消される。
（３）  このため、処理した排ガスを再循環することができ、エネルギーの節約になる。
（４）  また従来知られている貴金属触媒に比べて、単位容積あたりのハニカム触媒への貴金属の使用量を削減でき、経済的な効果も大きい。
（５）  またハニカムのような支持体のサイズを小さくできるため、限られた熱処理炉のスペースに設置が容易になるとともに、高速処理が可能になる、
等の効果が得られる。
【図面の簡単な説明】
【００１８】
【図１】図１は、触媒の評価をするための反応装置である。
【図２】図２は、成分１と成分２の混合割合を変えた触媒における汚れ低減率を示す図表である。触媒Ａ，Ｂ，１、２および３の成分１（Ｈ−Ｙ）と成分２（Ｐｔ/Ａｌ２Ｏ３）の合計重量に対する成分１の割合を横軸に、それらを用いて行った分解実験結果のうち、表１の汚れ低減率を縦軸に示したものである。図中、測定値点左から、それぞれ、触媒Ｂ、２、１、３およびＡである。
【符号の説明】
【００１９】
１  反応管
２  容器
３  触媒
４  捕集フィルター
５  ガス導入管
６  ガス排出管
【発明を実施するための最良の形態】
【００２０】
以下本発明を詳細に説明する。本発明の触媒が適用される対象は、レジスト剤を塗布した被処理物を処理するための乾燥炉、脱バインダー炉、焼成炉などの熱処理炉、およびこれら炉へ加熱空気を供給する熱風発生装置など周辺装置を含み、これらを本発明では熱処理炉という。【００２１】
本発明の触媒は、レジスト剤を塗布した被加熱部品を熱処理炉で熱処理する際に、レジスト剤から発生する揮発性有機化合物を分解する触媒であって、該触媒はゼオライト粒子（成分１）と、貴金属を担持した無機酸化物粒子（成分２）とを、成分１：成分２の重量比で９０：１０〜１０：９０の割合で含有してなることを特徴とする。【００２２】
ゼオライト（成分１）
本発明で使用されるゼオライト（成分１）は、天然品であっても合成品であってもよい。例えば、天然品のゼオライトとして、モルデナイト、エリオナイト、フェリエライト、シャパサイトが挙げられる。合成品としては、Ｙ型ゼオライト；ＺＳＭ−５等のＭＦＩ型ゼオライト；β型ゼオライト；が挙げられる。【００２３】
その構成成分であるシリカとアルミナのモル比（ＳｉＯ２／Ａｌ２Ｏ３モル比）は、５〜９００のゼオライトが使用される。炉の汚染を一層効果的に防止する触媒とするには、ＳｉＯ２／Ａｌ２Ｏ３モル比が５以上、１００以下、より好ましくは５〜５０のゼオライトを使用するのが好ましい。またゼオライトは、プロトン型（Ｈ型）であっても、金属置換型（アンモニウム置換を含む）であってもよい。なお以下例えばＹ型ゼオライトのＨ型をＨ−Ｙと表示する場合がある。【００２４】
本発明でいうゼオライトには、石油精製工程で使用されＦＣＣ（流動接触分解）触媒も含まれる。該ＦＣＣ触媒は、アルミナを１０〜４０重量％およびシリカを９０〜６０重量％含み、重油からガソリン留分を製造するために使用されるが、本発明の触媒の成分１として好適である。【００２５】
該ゼオライトの粒子サイズには特別な制限はないが、成分２の貴金属を担持した無機酸化物粒子と混合し、これをハニカムなどの支持体に触媒層を形成する際、両粒子の分散と接触性を高めることが好ましく、このため粒径は０．１μｍ〜１００μｍ、より好ましくは０．１〜５０μｍの範囲のものが好ましい。【００２６】
貴金属を担持した無機酸化物粒子（成分２）
本発明の触媒の他の成分は、無機酸化物粒子に、Ｐｔ、Ｐｄ、Ｒｈ、Ｉｒ、Ｒｕ、これらの合金、から選択される１種または２種以上の貴金属成分を担持してなる、無機酸化物粒子（成分２）である。以下この成分２を貴金属担持無機粒子と表現する場合がある。無機酸化物は、アルミナ（Ａｌ２Ｏ３）、ジルコニア（ＺｒＯ２）、チタニア（ＴｉＯ２）、シリカ（ＳｉＯ２）、セリア（ＣｅＯ２）、チタニア・アルミナ複合酸化物（ＴｉＯ２・Ａｌ２Ｏ３）、シリカ・ジルコニア複合酸化物（ＳｉＯ２・ＺｒＯ２）およびセリア・ジルコニア複合酸化物（ＣｅＯ２・ＺｒＯ２）から選択される１種または２種以上である。これらの無機酸化物の中でも、ＺｒＯ２およびＣｅＯ２・ＺｒＯ２を用いた触媒は、炉の汚れを防止する効果に特に優れる。なおＣｅＯ２・ＺｒＯ２複合酸化物には、ランタン（Ｌａ）,プラセオジム（Ｐｒ）,イットリウム（Ｙ）,ネオジム（Ｎｄ）のいずれか１種または２種以上を含むものでも良い。【００２７】
該成分２の粒子サイズには特別な制限はないが、成分１の粒子と混合し、これをハニカムなどの支持体に触媒層を形成する際、両粒子の分散と接触性を高めることが好ましく、このため粒径は０．１μｍ〜１００μｍ、より好ましくは０．１〜５０μｍの範囲のものが好ましい。【００２８】
該成分２の無機酸化物粒子に担持する貴金属の量は、成分１との混合後の触媒中の貴金属含有量が５０重量ｐｐｍ〜５重量％を満足できるように、通常は無機酸化物粒子に対して、金属分として１００重量ｐｐｍ〜１０重量％の範囲で適宜設定されるのが良い。【００２９】
本明細書では、例えばＰｔをＡｌ２Ｏ３に担持した粒子をＰｔ/Ａｌ２Ｏ３と表示することとし、他の貴金属および無機酸化物を組み合わせた粒子についても、同様に例えばＰｄ/Ａｌ２Ｏ３，Ｐｔ/ＺｒＯ２、Ｐｔ/ＣｅＯ２、Ｐｄ/ＴｉＯ２などと表示する。なお例えばＰｔが１．０重量％担持されたＡｌ２Ｏ３粒子をＰｔ（１．０）/Ａｌ２Ｏ３と表記することがある。【００３０】
貴金属を担持した無機酸化物粒子（成分２）は、貴金属化合物の水溶液に無機酸化物粒子を含浸し、その後乾燥し、次いで焼成することによって調製できるが、これに限るものではない。例えばＰｔ/ＺｒＯ２粒子は、例えば白金ジニトロジアンミン錯体の水溶液にＺｒＯ２粒子を含浸した後、１００〜１５０℃で乾燥し、次いで４００〜６００℃にて焼成し、必要に応じて水素還元することにより、得られる。【００３１】
本発明の触媒は、上記ゼオライト粒子（成分１）と貴金属担持無機酸化物粒子（成分２）との混合物を含有して成り、該触媒中における、ゼオライトと無機酸化物の合計重量に対する貴金属含有量は、５０重量ｐｐｍ〜５重量％、好ましくは１００重量ｐｐｍ以上、５重量％以下が好ましい。触媒中の貴金属含有量は、触媒が排ガスと接触する温度および空間速度に照らして設定されるが、５０重量ｐｐｍ未満では、酸化反応が不十分な場合があり、一方、５重量％を超えても構わないが、酸化反応の一層の向上はみられなく、不経済になる。【００３２】
本発明の浄化用触媒
本発明の触媒は、前記成分１の１種または２種以上と、成分２の１種または２種以上を、重量比で９０：１０〜１０：９０、好ましくは８５：１５〜３０：７０、より好ましくは８０：２０〜３０：７０の割合で混合して、調製される。成分２の割合が１０％未満では、酸化触媒の作用が不十分になり、触媒処理後の排ガス中にアルデヒドと未分解分の含有量が高くなる。一方成分２の割合が９０％を越えると、相対的に成分１の割合が小さくなるため、排ガス中の有機化合物の分解率が低下し、結果として酸化反応が十分に進まなくなり、アルデヒド等の生成量が増加する。【００３３】
したがって成分１と成分２の合計に対して、成分１を１０重量部以上、より好ましくは１５重量部、さらに好ましくは２０重量部以上、９０重量部以下、好ましくはより好ましくは７０重量部以下、混合することによって、成分１と成分２が相乗作用によって、レジスト剤から発生する昇華性の有機化合物に対する酸化分解作用が向上し、これによって熱処理炉の汚染が防止できる。【００３４】
なお本発明の触媒には、成分１と成分２を必須成分とするが、本発明の触媒の機能を阻害しないものであれば、その他の成分を含むことを排除するものではなく、例えば後述のハニカム等に触媒を担持するか、あるいは造粒体の形態で用いられるバインダー成分、例えば粘土質、ＳｉＯ２あるいはＡｌ２Ｏ３等を含んでも良いことは言うまでもない。【００３５】
成分２である例えばＰｔ/Ａｌ２Ｏ３は、それ自身は酸化触媒として公知であり、熱処理炉の排ガス処理用触媒として知られている（特許文献１など）。しかしながら、レジスト剤から発生する揮発もしくは昇華して発生する有機化合物は、該成分２だけでは酸化分解されにくく、不完全酸化によるアルデヒドを生成しやすい。しかしながら成分１と成分２を前記割合で混合することにより、成分２の作用が著しくに向上するとともに、成分２単独でみられるアルデヒドの生成量が高いという問題も解決する。その作用機構は明らかではないが、成分１と成分２を共存させることによって、レジスト剤中のバインダー樹脂のような昇華性を有する高分子量の有機化合物を、成分１が接触分解反応によって、炭素数の小さい炭化水素、すなわち炭素数１〜４の軽質炭化水素に分解し、生成した軽質炭化水素を共存する成分２が酸化分解するという、一連の反応による効果ではないかと推定される。あわせて本発明の触媒は、コーク状物質の堆積が少なく、触媒寿命が長い。この効果も、成分１と成分２の共存による相互作用によりものと推定される。【００３６】
本発明の触媒は、成分１と成分２を、重量比９０：１０〜１０：９０の割合で含有してなるものである。実用においては、該組成の触媒を、ハニカムなどの触媒支持体に担持するか、あるいは粒状に造粒した形態で使用されるのが通常であるが、その形態は、これらに限定されるものではない。【００３７】
本発明の触媒の別の実施態様は、以下の通りである。【００３８】
実施態様１：
処理する排気ガスの流れの上流側にゼオライトを有効成分とする触媒を支持体に設けた触媒（触媒Ｕ-１）を、また下流側に本発明の触媒を支持体に設けた触媒（触媒Ｄ-１）を組み合わせて配置した触媒システム、およびこれによる熱処理炉内ガスの処理方法である。なお触媒Ｕ−１とＤ−１は、重ね合わせるか、隔離して配置するか、いずれでも良い。【００３９】
具体例；
触媒Ｕ-１の例；Ｈ−Ｙ、ＺＳＭ５、モルデナイト、ＦＣＣ触媒のいずれか１種または２種以上のゼオライト粒子を含む触媒。【００４０】
触媒Ｄ-１の例；Ｐｔ/Ａｌ２Ｏ３、Ｐｔ/ＴｉＯ２、Ｐｔ/ＺｒＯ２、Ｐｄ/Ａｌ２Ｏ３のいずれか１種または２種以上の無機酸化物粒子と、ゼオライト粒子を、重量比１０：９０〜９０：１０で含み、しかも触媒中の貴金属含有量が５００重量ｐｐｍ〜５重量％である本発明の触媒。【００４１】
実施態様２：
処理する排気ガスの流れの上流側には、ゼオライトを相対的に多い割合で含み、かつ貴金属含有量が相対的に少ない触媒（触媒Ｕ-２）を、下流側にはゼオライトの割合が上流側触媒のそれより相対的に少なく、かつ貴金属含有量が下流側触媒のそれより相対的に多い触媒（触媒Ｄ-２）を配置した触媒システム、およびこれによる熱処理炉排ガスの処理方法である。なお触媒Ｕ−２とＤ−２は、重ね合わせるか、隔離して配置するか、いずれでも良い。【００４２】
具体例；
触媒Ｕ-２の例；ゼオライト粒子（成分１）と、Ｐｔ/Ａｌ２Ｏ３、Ｐｔ/ＺｒＯ２、Ｐｄ/Ａｌ２Ｏ３のいずれか１種または２種以上の無機酸化物粒子（成分２）とを、重量比５０：５０〜９０：１０、より好ましくは６０：４０〜９０：１０、更に好ましくは７０：３０〜８５：１５の割合で含み、しかも触媒中の貴金属含有量が５０重量ｐｐｍ〜１０００ｐｐｍである本発明の触媒。【００４３】
触媒Ｄ-２の例；ゼオライト粒子（成分１）と、Ｐｔ/Ａｌ２Ｏ３，Ｐｔ/ＺｒＯ２、Ｐｄ/Ａｌ２Ｏ３のいずれか１種または２種以上の無機酸化物粒子（成分２）とを、重量比１０：９０〜６０：４０、好ましくは１５：８５〜５０：５０、さらに好ましくは２０：８０〜５０：５０の割合で含み、しかも貴金属含有量が５００重量ｐｐｍ〜５重量％である本発明の触媒。【００４４】
上記の実施態様１および２では、上流側に設ける触媒Ｕ-１あるいはＵ-２により、排ガス中の有機化合物を分解して軽質炭化水素に転化し、ついで下流側に配置した触媒Ｄ-１あるいはＤ-２により、軽質炭化水素をＣＯ２およびＨ２Ｏに確実に転化する。とくに実施態様２による触媒の使用は、上流側に設けた触媒Ｕ２への炭素質の沈積（コーキング）が特に少ないため、使用条件や排ガスの条件が過酷な熱処理炉用や耐久性を要する用途向きに特に好都合である。【００４５】
触媒の製造
本発明の触媒は、ガス処理に適する支持体に担持して使用される。好ましい支持体は、ハニカム、シート、メッシュ、パイプ、フィルター、パンチングメタル、発泡金属体等の形状のものが例示される。支持体の材質に特に制限はないが、使用温度に耐えられる耐熱性や耐腐食性を有するものが好ましく、コージェライト、アルミナ、シリカ、シリカ・アルミナ、炭素繊維、金属繊維、ガラス繊維、セラミック繊維、ステンレス、チタン等の金属箔が例示される。該支持体のガス通過面に、本発明の触媒を触媒層として担持すればよい。【００４６】
別の形態としては、触媒を粒径０．５ｍｍ〜１０ｍｍの球やペレット状の成形粒子に加工して、これを通気性の容器や袋に充填して、使用してもよい。【００４７】
前記支持体、例えばハニカム支持体へ、本発明の触媒を触媒層として担持した触媒を作成するには、コロイダルシリカゾル、アルミナゾル、ケイ酸ゾル、ベーマイト、ジルコニアゾルなど公知のバインダー成分を用いる。触媒層の平均厚さには、特別の制限はないが、触媒の効果を有効に発揮させ、かつ経済性を考慮すると、その厚さは１０μｍ以上、５００μｍ以下が適当である。【００４８】
排ガス処理方法
本発明の熱処理炉排ガスの浄化方法は、熱処理炉内あるいは炉外の排ガス系統に、本発明の触媒を配置して、レジスト剤を塗布した被加熱部品の熱処理によりに発生する揮発性有機化合物を含む排ガスを、該触媒に接触させて、有機化合物を分解させる方法である。接触温度としては、有機化合物の酸化分解に必要な温度が好ましく、具体的には熱処理温度もしくはそれ以上の温度、すなわち２００〜３５０℃、好ましくは２１０〜３５０℃、特に好ましくは２２０〜３５０℃である。本発明の触媒の分解活性は従来の触媒に比べて高いものの、レジスト剤から揮発する有機化合物のような、分解しにくい成分に対しては、２００℃を下回る温度では、一酸化炭素やアルデヒドのような部分酸化物を生成しやすくなり、被加熱部品の熱処理温度と触媒反応温度に照らし、２１０℃以上が好ましく、一方省エネルギーの観点から、３５０℃以下が好ましい。空間速度には制限はないが、排ガスの発生量と触媒の大きさにもよるが、１０００〜１０００００ｈｒ−１の範囲が好ましい。なお触媒処理されたガスは、炉外に排出するか、または熱処理炉に還流してもよい。この処理により、レジスト剤から蒸発した溶剤成分や昇華したバインダー樹脂成分を酸化分解させることができる。【００４９】
熱処理炉の汚染防止方法
本発明の熱処理炉の汚染防止方法は、レジスト剤を塗布した被加熱部品を熱処理炉内で熱処理する工程（工程１）と、熱処理によってレジスト剤から揮発または昇華した有機化合物を含む排ガスを、前記炉内または炉外に設置した本発明の触媒に接触させて、前記有機化合物をＣＯ２とＨ２Ｏに変換する工程（工程２）を含む、熱処理炉の汚染防止方法である。工程１で被加熱部品を熱処理し、この工程で昇華したバインダー樹脂を含む排ガスを、工程２に触媒に接触させると、樹脂が酸化分解されるため、熱処理炉の開口部や排ガス循環通路など、冷却により樹脂が凝固しやすい箇所の汚染を防止できる。接触温度としては、有機化合物の酸化分解に必要な温度が好ましく、具体的には熱処理温度もしくはそれ以上の温度、すなわち２００〜３５０℃、好ましくは２１０〜３５０℃、特に好ましくは２２０〜３５０℃である。
【実施例】
【００５０】
以下実施例にもとづき、より詳細に説明する。【００５１】
＜貴金属担持無機酸化物粒子の調製＞
以下の各貴金属担持無機酸化物粒子（成分２）を、次の方法で調製した。すなわち、秤量したＡｌ２Ｏ３などの無機酸化物粒子の重量に対して、目標とする担持量のＰｔを含むジニトロアミノ白金酸性水溶液を用意し、無機酸化物粒子が十分浸るよう、イオン交換水を加え、蒸発皿中で無機酸化物粒子に白金水溶液を十分含浸し、その後蒸発乾固し、次いで５００℃で２時間焼成して、規定量の白金を担持した以下に示す無機酸化物粒子１〜８を調製した。【００５２】
・粒子１；＜Ｐｔ(４．０)/Ａｌ２Ｏ３＞
γ-アルミナ粉（日揮ユニバーサル社製、平均粒径５μｍ）を使用して上記方法で、Ｐｔを４．０重量％担持した粒子１を調製した。【００５３】
・粒子２；＜Ｐｔ(０．８)/Ａｌ２Ｏ３＞
γ-アルミナ粉（日揮ユニバーサル社製、平均粒径５μｍ）を使用して上記方法で、Ｐｔを０．８重量％担持した粒子２を調製した。【００５４】
・粒子３；＜Ｐｔ(１．５)/ＺｒＯ２＞；
ＺｒＯ２（ミレニアム社製、平均粒径１μｍ、ＢＥＴ比表面積２５０ｍ２／ｇ）を使用して上記方法で、Ｐｔを１．５重量％担持した粒子３を調製した。【００５５】
・粒子４；＜Ｐｔ(０．８)/ＺｒＯ２＞；
ＺｒＯ２（ミレニアム社製、平均粒径１μｍ、ＢＥＴ比表面積２５０ｍ２／ｇ）を使用して上記方法で、Ｐｔを０．８重量％担持した粒子４を調製した。【００５６】
・粒子５；＜Ｐｔ(１．５)/ＴｉＯ２＞；
ＴｉＯ２（ミレニアム社製、平均粒径１μｍ、ＢＥＴ比表面積３３０ｍ２／ｇ）を使用して、上記方法で、Ｐｔを１．５重量％担持した粒子５を調製した。【００５７】
・粒子６；＜Ｐｔ（４．５）/ＣｅＯ２＞；
ＣｅＯ２（第一稀元素社製、平均粒径１μｍ、ＢＥＴ比表面積２０ｍ２／ｇ）を使用して、上記方法で、Ｐｔを４．５重量％担持した粒子６を調整した。【００５８】
・粒子７；＜Ｐｔ（４．５）/ＣｅＯ２・ＺｒＯ２＞；
ＣｅＯ２・ＺｒＯ２複合酸化物粒子（第一稀元素社製、ＣｅＯ２：ＺｒＯ２モル比が５０：５０、平均粒径１μｍ、ＢＥＴ比表面積７７ｍ２／ｇ）を用いて、同様の方法で、Ｐｔを４．５重量％担持した粒子７を調製した。【００５９】
・粒子８；＜Ｐｔ（４．５）/ＣｅＯ２・ＺｒＯ２・Ｌａ２Ｏ３＞；
ＣｅＯ２・ＺｒＯ２・Ｌａ２Ｏ３複合酸化物粒子（第一稀元素社製、ＣｅＯ２：ＺｒＯ２：Ｌａ２Ｏ３モル比が３０：６０：１０、平均粒径１μｍ、ＢＥＴ比表面積７７ｍ２／ｇ）を用いて、同様の方法で、Ｐｔを４．５重量％担持した粒子８を調製した。【００６０】
＜触媒の調製＞
各触媒を以下のようにして調製した。【００６１】
比較例１；（無触媒）コージライトハニカム（日本碍子社製、２００セル／平方インチ）を、そのまま反応に用いた。【００６２】
比較例２；触媒Ａ  ＜Ｈ−Ｙ（１００）＞：
Ｈ−Ｙ型ゼオライト粉末（ＵＯＰ社製の商品名ＬＺＹ８５、平均粒径２μｍ、ＳｉＯ２/Ａｌ２Ｏ３モル比５．９）２００ｇ、バインダーとして、シリカゾル（日産化学製、スノーテックス  ）４０ｇおよびイオン交換水７００ｇを用い、スラリーを作成した。このスラリーを、コージライトハニカム（日本碍子社製、２００セル／平方インチ）にウォッシュコート法により塗布し、過剰のスラリーを圧縮空気で吹き払い、乾燥器中で１５０℃において３時間乾燥した。その後、空気中で５００℃において２時間焼成し、次いで水素雰囲気中で５００℃において１時間加熱し、ハニカム担持体にＨ−Ｙゼオライトを触媒層として担持した、ハニカム型の触媒Ａを得た。【００６３】
比較例３；触媒Ｂ  ＜Ｐｔ/Ａｌ２Ｏ３（１００）＞：
前記の粒子２<Ｐｔ（０．８）/Ａｌ２Ｏ３粒子>の２００ｇと、バインダーとしてベーマイト５０ｇを混合し、この混合物の２５ｇを、６０％硝酸および７２５ｇのイオン交換水の混合液に加え、スラリーを作成した。このスラリーを、触媒Ａと同じ方法でハニカム担持体にＰｔ/Ａｌ２Ｏ３の触媒層を設けたハニカム型の触媒Ｂを得た。ハニカム１リットルあたりの触媒層の重量は５０ｇ（バインダーを含む）であった。該触媒Ｂの触媒層中のＰｔ含有量は０．８重量％（Ａｌ２Ｏ３に対する割合）である。【００６４】
比較例４；触媒Ｃ  ＜Ｐｔ/ＺｒＯ２（１００）＞：
前記の粒子４<Ｐｔ（０．８）/ＺｒＯ２粒子>を用いて、触媒Ｂと同じ方法にて、Ｐｔ／ＺｒＯ２の触媒層を設けたハニカム型の触媒Ｃを得た。該触媒Ｃの触媒層中のＰｔ含有量は０．８重量％（ＺｒＯ２に対する割合）である。【００６５】
実施例１；触媒１  ＜Ｈ−Ｙ（５０）  ＋  Ｐｔ/Ａｌ２Ｏ３（５０）＞：
触媒Ａで用いたＨ−Ｙ型ゼオライト粉末１００ｇと、前記の粒子１<Ｐｔ（４．０）／Ａｌ２Ｏ３粒子>２５ｇと前記の粒子２<Ｐｔ（０．８）/Ａｌ２Ｏ３粒子>７５ｇを混合し、これにシリカゾル（日産化学製、スノーテックス）４０ｇおよびイオン交換水７００ｇを添加して、スラリーを作成した。該スラリーを用いて、触媒Ａと同じ方法にて、ハニカム担持体にＨ−ＹとＰｔ/Ａｌ２Ｏ３の重量割合が５０：５０である触媒層を設けたハニカム型の触媒１を得た。該触媒１の触媒層中のＰｔ含有量は０．８重量％（ゼオライトとＡｌ２Ｏ３の合計に対する割合）である。【００６６】
実施例２；触媒２  ＜Ｈ−Ｙ（１０）＋Ｐｔ/Ａｌ２Ｏ３（９０）＞：
前掲のＨ−Ｙ型ゼオライト粉末の２０ｇと、前記の粒子２<Ｐｔ（０．８）/Ａｌ２Ｏ３粒子>の１８０ｇを用いた以外は触媒１と同じ方法にて、Ｈ−Ｙ：Ｐｔ/Ａｌ２Ｏ３重量比が１０：９０の組成の触媒層を設けたハニカム型の触媒２を得た。該触媒２の触媒層中のＰｔ含有量は０．７重量％（ゼオライトとＡｌ２Ｏ３の合計に対する割合）である。【００６７】
実施例３；触媒３  ＜Ｈ−Ｙ（８０）＋Ｐｔ/Ａｌ２Ｏ３（２０）＞：
前掲のＨ−Ｙ型ゼオライト粉末の１６０ｇと、前記の粒子１<Ｐｔ（４．０）/Ａｌ２Ｏ３粒子>の４０ｇを用いた以外は触媒１と同じ方法にて、Ｈ−Ｙ：Ｐｔ/Ａｌ２Ｏ３重量比が８０：２０の組成の触媒層を設けたハニカム型の触媒３を得た。該触媒３の触媒層中のＰｔ含有量は０．８重量％（ゼオライトとＡｌ２Ｏ３の合計に対する割合）である。【００６８】
実施例４；触媒４  ＜Ｈ−Ｙ（５０）＋Ｐｔ/ＴｉＯ２（５０）＞：
前掲のＨ−Ｙ型ゼオライト粉末１００ｇと、前記の粒子５<Ｐｔ（１．５）／ＴｉＯ２粒子>１００ｇを用いた以外は、触媒１と同じ方法で、Ｈ−Ｙ：Ｐｔ/ＴｉＯ２重量比が５０：５０の組成の触媒層を設けたハニカム型の触媒４を得た。該触媒４の触媒層中のＰｔ含有量は０．７５重量％（ゼオライトとＴｉＯ２の合計に対する割合）である。【００６９】
実施例５；触媒５  ＜Ｈ−Ｙ（５０）＋Ｐｔ/ＺｒＯ２（５０）＞：
前掲のＨ−Ｙ型ゼオライト粉末と前記の粒子３<Ｐｔ（１．５）／ＺｒＯ２粒子>を用いた以外は触媒１と同じ方法で、Ｈ−Ｙ：Ｐｔ/ＺｒＯ２重量比が５０：５０の組成の触媒層を設けたハニカム型の触媒５を得た。該触媒５の触媒層中のＰｔ含有量は０．７５重量％（ゼオライトとＺｒＯ２の合計に対する割合）である。【００７０】
実施例６；触媒６  ＜Ｈ−Ｙ（５０）＋Ｐｔ/ＣｅＯ２（５０）＞：
前掲のＨ−Ｙ型ゼオライト粉末と前記の粒子６<Ｐｔ（４．５）／ＣｅＯ２粒子>を用いた以外は触媒１と同じ方法で、Ｈ−Ｙ：Ｐｔ/ＣｅＯ２重量比が５０：５０の組成の触媒層を設けたハニカム型の触媒６を得た。該触媒６の触媒層中のＰｔ含有量は２．２５重量％（ゼオライトとＣｅＯ２の合計に対する割合）である。【００７１】
実施例７；触媒７  ＜Ｈ−Ｙ（５０）＋Ｐｔ/ＣｅＯ２・ＺｒＯ２（５０）＞：
前掲のＨ−Ｙ型ゼオライト粉末と前記の粒子７<Ｐｔ（４．５）／ＣｅＯ２・ＺｒＯ２粒子>を用いた以外は触媒１と同じ方法で、Ｈ−Ｙ：Ｐｔ/ＣｅＯ２・ＺｒＯ２の重量比が５０：５０の組成の触媒層を設けたハニカム型の触媒７を得た。該触媒７の触媒層中のＰｔ含有量は２．２５重量％（ゼオライトとＣｅＯ２・ＺｒＯ２の合計に対する割合）である。【００７２】
実施例８；触媒８  ＜Ｈ−Ｙ（５０）＋Ｐｔ/ＣｅＯ２・ＺｒＯ２・Ｌａ２Ｏ３（５０）＞：
前掲のＨ−Ｙ型ゼオライト粉末と前記の粒子８<Ｐｔ（４．５）／ＣｅＯ２・ＺｒＯ２・Ｌａ２Ｏ３粒子>を用いた以外は触媒１と同じ方法で、Ｈ−Ｙ：Ｐｔ/ＣｅＯ２・ＺｒＯ２・Ｌａ２Ｏ３の重量比が５０：５０の組成の触媒層を設けたハニカム型の触媒８を得た。該触媒８の触媒層中のＰｔ含有量は２．２５重量％（ゼオライトとＣｅＯ２・ＺｒＯ２・Ｌａ２Ｏ３の合計に対する割合）である。【００７３】
＜評価＞
反応装置
得られた触媒を、図１に示す反応装置に装着し、これにレジスト蒸発ガスを接触させて、生成する分解ガスの組成と未分解成分の量を測定した。【００７４】
図１の装置において、反応管１内には、レジスト剤を入れるアルミニウム製容器２が設置され、該容器の下流側には、円筒状（直径２１ｍｍ、長さ１０ｍｍ）のハニカム触媒３が装着されており、その下流（捕集領域）には、触媒処理後のガス中に含まれる未分解成分を捕集するために、ガラス繊維製の捕集フィルター４が設けられている。なお該捕集領域のガス温度は８０〜９０℃に設定した。【００７５】
容器２に市販の液晶マトリックス形成レジスト剤（Ｒ）１．５ｇを入れ、容器と触媒の領域を室温から２３０℃まで、毎分５℃の速度で昇温した後、ガス導入管５から、空気を、２．０リットル/分の速さで、５０分間、総量１００Ｌを導入し、蒸発したレジスト剤成分を、空気とともに触媒に接触させて、温度２３０℃、空間速度３５０００ｈｒ-１にて接触反応を行った。ガス排出管６から処理後のガスを排出し、ガス分析に供した。【００７６】
前記レジスト剤（Ｒ）の主要成分は以下のとおりである；プロピレングルコールモノメチルエーテルアセテート、プロピレングルコールモノエチルエーテルアセテート、アクリル樹脂、多官能アクリルモノマー、顔料、溶剤。【００７７】
評価方法
触媒で処理された後のガスの成分を以下の方法で測定した。
分解ガス中の全炭化水素（ＴＨＣ）の測定：
装置；ガスクロマトグラフィー（島津製作所製ＧＣＬ４−Ａ型、検出器；ＦＩＤ）
カラム；２０％ＰＥＧ−２０Ｍ  on Chromosorb/WAW
カラム温度；１００℃、インジェクション温度；１５０℃、検出器温度；１５０℃
キャリヤーガス；窒素ガス３５ｍｌ/分
ＴＨＣは、炭素数１〜５個の炭化水素合計をメタン換算した値であって、重量ｐｐｍで表す。【００７８】
ＣＯの測定：
電解式ＣＯ分析計
ＣＯ２の測定：
メタン化ＦＩＤ式分析計
アルデヒドの測定：
ＧＡＳＴＥＣ検知管、Ｎｏ．９２Ｌ（ホルムアルデヒド）、Ｎｏ．９１（アセトアルデヒド）
未分解分の測定：
捕集フィルターに捕集された未分解レジスト分を燃焼して炭素分を測定した。【００７９】
＜計算式＞
汚れ減少率を下記の式で算出した。【００８０】
汚れ減少率（％）＝（Ｃ１-Ｃ２）/Ｃ１×１００
式中、Ｃ１は、触媒を担持していないハニカム材を取り付けた状態で処理した場合の、捕集フィルターに捕集された未分解分の重量（表１の比較例１）であり、Ｃ２は、各触媒での未分解分の重量である。【００８１】
＜評価結果＞
各触媒で処理した結果を表１に示す。【００８２】
【表１】
2009088056.tif 000002
表１から分かるように、触媒Ｂ（比較例３；Ｐｔ/Ａｌ２Ｏ３）では、捕集フィルターへ付着した未分解成分が炭素量として１３ｍｇであり、汚れ低減率は無触媒（比較例１）に比べて７１％であり、汚れの低減にはある程度良好な効果を示したが、触媒Ｂで処理した後のガス中には、ＣＯおよびアルデヒドがそれぞれ２ｐｐｍ、４ｐｐｍ含まれていた。触媒Ｃ（比較例４；Ｐｔ/ＺｒＯ２）も、触媒Ｂと、ほぼ同様な結果であった。これに対し、本発明の触媒１〜８では、アルデヒドの生成が極めて少ないかゼロであり、また処理後の排ガスには未分解分が、触媒Ｂに比べて大幅に低減し、汚れ低減率は８０〜９４％であった。ゼオライト（成分１）と貴金属担持の無機酸化物（成分２）の混合物を含む本発明の触媒は、熱処理炉の汚れ防止効果が極めて大きいことが明らかである。【００８３】
図２から分かるように、ゼオライト（成分１）と貴金属担持無機酸化物（成分２）の合計量に対して、成分１を１０〜９０％、とりわけ１０〜８０％、成分２を９０〜１０％、とりわけ９０〜２０％の割合で含んでなる本発明の触媒は、成分１のみ（触媒Ａ）あるいは成分２のみ（触媒Ｂ）に比べて、汚れの低減率が大きく向上していた。
【図１】
2009088056.tif 000003
【図２】
2009088056.tif 000004
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
レジスト剤を塗布した被加熱部品を熱処理炉で熱処理する際に、レジスト剤から発生する昇華性有機化合物を分解する触媒であって、該触媒は、モルデナイト；エリオナイト；フェリエライト；シャパサイト；Ｙ型ゼオライト；ＭＦＩ型ゼオライト；β型ゼオライトよりなる群から選択される１種または２種以上であって、しかもＳｉＯ２／Ａｌ２Ｏ３モル比が５以上、１００以下のゼオライト粒子（成分１）と、貴金属を担持した、ＺｒＯ２、ＣｅＯ２およびＣｅＯ２・ＺｒＯ２から選択される少なくとも１種の無機酸化物粒子（成分２）とを、成分１：成分２の重量比が９０：１０〜１０：９０の割合で含有してなる、昇華性有機化合物を含有する熱処理炉排ガスの浄化用触媒。
【請求項２】
無機酸化物粒子が、ＺｒＯ２およびＣｅＯ２・ＺｒＯ２から選択される少なくとも１種である、請求項１に記載の熱処理炉排ガスの浄化用触媒。
【請求項３】
昇華性有機化合物が、レジスト剤に含まれるバインダー樹脂成分である、請求項１または２に記載の、熱処理炉排ガスの浄化用触媒。
【請求項４】
レジスト剤を塗布した被加熱部品を熱処理炉内で熱処理する工程で発生する昇華性有機化合物を含む排ガスを、前記炉内または炉外に設置した請求項１〜３のいずれかに記載の触媒に接触させて、前記昇華性有機化合物を分解する工程を含む、熱処理炉排ガスの浄化方法。
【請求項５】
レジスト剤を塗布した被加熱部品を熱処理炉内で熱処理する工程と、該熱処理においてレジスト剤から発生する昇華性有機化合物を含む排ガスを、前記炉内または炉外に設置した請求項１〜３のいずれかに記載の触媒に接触させて、前記昇華性有機化合物を分解する工程を含む、熱処理炉排ガスの浄化方法。
【請求項６】
排ガスを触媒に２００〜３５０℃で接触させる、請求項５に記載の、熱処理炉排ガスの浄化方法。
【請求項７】
（削除）
【請求項８】
（削除）
【請求項９】
レジスト剤を塗布した被加熱部品を熱処理炉内で熱処理する工程と、熱処理によってレジスト剤から発生する昇華性有機化合物を含む排ガスを、前記炉内または炉外に設置した請求項１〜３のいずれかに記載の触媒に２００〜３５０℃で接触させて、前記昇華性有機化合物を分解する工程を含む、熱処理炉排ガスの汚染防止方法。
【国際調査報告】
2009088056.tif 000005
2009088056.tif 000006
2009088056.tif 000007
2009088056.tif 000008